비 교예 A 의 비 정련 된 출발 절단 섬유 및 비 교예 B 의 비 정련 된 출발 절단 섬유 의 혼합물 을 함유 하 는 분 산액 을 정련 하 고 디스크 정련기 에 17 회 통과 시켜 공 - 정련 된 펄프 를 형성 하 는 것 을 제외 하 고는 , 비 교예 A 와 동일 한 절차 를 사용 하 여 본 발명 의 펄프 를 제조 하 였 다 . 섬유 혼합물 은 , 절단 길이 가 9 . 5 mm 인 1 . 9 dtex 아크릴 섬유 ( 스터링 파이버스 사 ( 미국 32571 플로리다주 페이스 스터링 웨이 5005 소재 ) 에 의해 판매 됨 ) 61 . 7 g 및 절단 길이 가 12 . 7 mm 인 1 . 7 dtex PBO 섬유 ( 토 요보 캄파 니사 ( 일본 오사카 키타 쿠 2 - 2 - 8 도지마 - 하마 소재 ) 자일 론 부 에 의해 판매 됨 ) 6 . 4 g 을 함유 하 였 다 . 공 - 정련 된 펄프 는 PBO 약 9 중량 % 및 아크릴 91 중량 % 를 함유 하 고 있 었 고 , 제조 된 그대로 의 펄프 의 성질 을 표 1 에 나타내 었 다 . 이후 , ( 비교 예 A 에 기재 된 바 와 같이 ) 펄프 로부터 종이 를 제조 하 고 , 제조 된 종이 의 성질 을 표 2 에 나타내 었 다 .